(57)【特許請求の範囲】
【請求項１】
重量％表示で、ＳｉＯ2  ０〜７％、Ｂ2Ｏ3  １８〜３０％（ただし、ＳｉＯ2とＢ2Ｏ3の合計含有量が２３〜３５％）、ＺｎＯ  ２〜１０％、Ｌａ2Ｏ3  ３０〜５０％、Ｇｄ2Ｏ3 １〜２０％、Ｙ2Ｏ3  ０〜２０％（ただし、Ｌａ2Ｏ3とＧｄ2Ｏ3とＹ2Ｏ3の合計含有量が４５〜６０％）、ＺｒＯ2  ３〜８％およびＮｂ2Ｏ5  ３〜１２％を含むと共に、上記各成分の合計含有量が９５％以上のガラス組成を有し、かつ屈折率［ｎｄ］およびアッベ数［νｄ］が、下記の関係式
１．７９５≦ｎｄ≦１．８５０
４１．０≦νｄ≦４４．５
ｎｄ≧−０．０１×νｄ＋２．２４
を全て満たすことを特徴とする光学ガラス。
【請求項２】
重量％表示で、ＳｉＯ2  ０．５〜６％、Ｂ2Ｏ3  ２０〜３０％、ＺｎＯ  ２〜８％、Ｌａ2Ｏ3  ３０〜５０％、Ｇｄ2Ｏ3  １〜１５％、Ｙ2Ｏ3  ０〜１０％、ＺｒＯ2  ４〜７％、Ｎｂ2Ｏ5  ４〜１０％およびＳｂ2Ｏ3  ０〜１％を含むと共に、上記各成分の合計含有量が９８％以上である請求項１に記載の光学ガラス。
【請求項３】
Ｌａ2Ｏ3とＧｄ2Ｏ3とＹ2Ｏ3との合計含有量とＺｎＯの含有量の割合が、重量比で９．５：１〜２５：１であり、かつＺｎＯの含有量とＮｂ2Ｏ5の含有量の割合が、重量比で１：１．３０〜１：４．２である請求項１または２に記載の光学ガラス。
【請求項４】
液相温度が１２００℃以下であり、かつ液相温度における粘度が３ｄＰａ・ｓ以上である請求項１、２または３に記載の光学ガラス。
【請求項５】
ガラス転移温度［Ｔｇ］が６７０℃以下である請求項１ないし４のいずれか１項に記載の光学ガラス。
【請求項６】
請求項１ないし５のいずれか１項に記載の光学ガラスからなる光学部品。
【発明の詳細な説明】
【０００１】
【発明の属する技術分野】
本発明は、光学ガラスおよびそれを用いた光学部品に関する。さらに詳しくは、本発明は、Ｔａ2Ｏ5を実質上含まずに高屈折低分散の光学特性を有する光学ガラス、および光学ガラスからなる各種光学部品に関するものである。
【０００２】
【従来の技術】
デジタルカメラの普及に伴い、小型レンズの需要は近年益々高まっている。このような小型レンズを作製するための光学ガラス材料としては、高屈折低分散ガラスが好適であり、そのため、高屈折低分散ガラスの需要も増加しつつある。
従来この種のガラス、例えば屈折率［ｎｄ］が１．８以上、アッベ数［νｄ］が４１以上の光学ガラスは、特公昭５０−６３２６号公報に記載されているように、高屈折・低分散をもたらす、ランタノイドや高原子価成分であるＮｂ2Ｏ5,Ｔａ2Ｏ5を多量に含んでいた。
【０００３】
しかしながら、上記光学ガラスにおいて、主要な役割を果たすＴａ2Ｏ5の原料であるタンタルは、存在量が少ない上、携帯電話の部品として用いられるタンタル電解コンデンサの材料として用いられるため、最近の携帯電話の普及に伴ってタンタルの需要が増加し、その価格の高騰を招いている。このような現状では、Ｔａ2Ｏ5を多量に含む高屈折低分散ガラスを大量に安定して供給することは困難である。
【０００４】
また、原料供給の面だけでなく、Ｔａ2Ｏ5はガラス転移温度［Ｔｇ］を上昇させる作用が強いため、製造過程において、アニール温度を高くしなければならない。そのため、アニール用の熱処理炉の寿命が短くなったり、長期運転が困難になるなどの問題に加え、アニールのためのエネルギー消費量が増加するのを免れないといった問題もあった。さらにこの種のガラスはＳｉＯ2やＢ2Ｏ3などのガラス網目形成酸化物が少ないために、液相温度での粘性が低く、ガラスを安定生産することが困難であった。例えば、溶融ガラスを流出パイプから連続して鋳型にキャストするような場合、パイプから流出するガラスが低粘性のため、パイプの内径を極めて細くしなければならず、その結果、生産量は工業レベルを遥かに下回るものとなる。
【０００５】
【発明が解決しようとする課題】
本発明は、このような事情のもとで、Ｔａ2Ｏ5を実質上含まずに高屈折低分散の光学特性を有する光学ガラスおよびこの光学ガラスからなる各種光学部品を、安定かつ低コストに提供することを目的とするものである。
【０００６】
【課題を解決するための手段】
本発明者は、前記目的を達成するために鋭意研究を重ねた結果、特定のガラス組成を有し、かつ屈折率［ｎｄ］およびアッベ数［νｄ］が特定の関係式を満たす光学ガラスにより、その目的を達成し得ることを見出し、この知見に基づいて本発明を完成するに至った。
【０００７】
すなわち、本発明は、
（１）重量％表示で、ＳｉＯ2  ０〜７％、Ｂ2Ｏ3  １８〜３０％（ただし、ＳｉＯ2とＢ2Ｏ3の合計含有量が２３〜３５％）、ＺｎＯ  ２〜１０％、Ｌａ2Ｏ3  ３０〜５０％、Ｇｄ2Ｏ3 １〜２０％、Ｙ2Ｏ3  ０〜２０％（ただし、Ｌａ2Ｏ3とＧｄ2Ｏ3とＹ2Ｏ3の合計含有量が４５〜６０％）、ＺｒＯ2  ３〜８％およびＮｂ2Ｏ5  ３〜１２％を含むと共に、上記各成分の合計含有量が９５％以上のガラス組成を有し、かつ屈折率［ｎｄ］およびアッベ数［νｄ］が、下記の関係式
１．７９５≦ｎｄ≦１．８５０
４１．０≦νｄ≦４４．５
ｎｄ≧−０．０１×νｄ＋２．２４
を全て満たすことを特徴とする光学ガラス、
【０００８】
（２）重量％表示で、ＳｉＯ2  ０．５〜６％、Ｂ2Ｏ3  ２０〜３０％、ＺｎＯ２〜８％、Ｌａ2Ｏ3  ３０〜５０％、Ｇｄ2Ｏ3  １〜１５％、Ｙ2Ｏ3  ０〜１０％、ＺｒＯ2  ４〜７％、Ｎｂ2Ｏ5  ４〜１０％およびＳｂ2Ｏ3  ０〜１％を含むと共に、上記各成分の合計含有量が９８％以上である第（１）項に記載の光学ガラス、
（３）Ｌａ2Ｏ3とＧｄ2Ｏ3とＹ2Ｏ3との合計含有量とＺｎＯの含有量の割合が、重量比で９．５：１〜２５：１であり、かつＺｎＯの含有量とＮｂ2Ｏ5の含有量の割合が、重量比で１：１．３０〜１：４．２である第（１）項または第（２）項に記載の光学ガラス、
【０００９】
（４）液相温度が１２００℃以下であり、かつ液相温度における粘度が３ｄＰａ・ｓ以上である第（１）項、第（２）項または第（３）項に記載の光学ガラス、
（５）ガラス転移温度［Ｔｇ］が６７０℃以下である第（１）項ないし第（４）項のいずれか１項に記載の光学ガラス、および
（６）第（１）項ないし第（５）項のいずれか１項に記載の光学ガラスからなる光学部品、
を提供するものである。
【００１０】
【発明の実施の形態】
本発明の光学ガラスは、Ｔａ2Ｏ5を実質上含むことなしに高屈折低分散の光学特性を有すると共に、耐失透性、ガラス転移温度［Ｔｇ］、液相温度におけるガラスの粘性などの製造上の特性に優れるガラスであって、その組成は、重量％表示で、ＳｉＯ2  ０〜７％、Ｂ2Ｏ3  １８〜３０％（ただし、ＳｉＯ2とＢ2Ｏ3の合計含有量が２３〜３５％）、ＺｎＯ  ２〜１０％、Ｌａ2Ｏ3  ３０〜５０％、Ｇｄ2Ｏ3  ０〜２０％、Ｙ2Ｏ3  ０〜２０％（ただし、Ｌａ2Ｏ3とＧｄ2Ｏ3とＹ2Ｏ3の合計含有量が４５〜６０％）、ＺｒＯ2  ３〜８％およびＮｂ2Ｏ5  ３〜１２％を含むと共に、上記各成分の合計含有量が９５％以上である。
【００１１】
そして、本発明の光学ガラスは、屈折率［ｎｄ］およびアッベ数［νｄ］が、下記の関係式
１．７９５≦ｎｄ≦１．８５０
４１．０≦νｄ≦４４．５
ｎｄ≧−０．０１×νｄ＋２．２４
を全て満たすものである。これらの関係式を満たすνｄおよびｎｄは、図１におけるνｄをＸ軸、ｎｄをＹ軸とするＸ−Ｙ座標において、Ａ点（４４．５，１．７９５）、Ｂ点（４４．５，１．８５０）、Ｃ点（４１．０，１．８５０）、Ｄ点（４１．０，１．８３０）およびＡ点の各点を上記の順序で結んだ線で囲まれる領域内（ただし、境界も含む。）に存在する。
【００１２】
次に、本発明の光学ガラスの組成について説明する。
ＳｉＯ2は本発明のガラスにおいて網目形成成分であり、その含有量は０〜７重量％である。しかしながら、７重量％を上回ると屈折率が低下し、さらに溶解性も悪化させる。したがって、ＳｉＯ2の含有量を０〜７重量％と限定したが、好ましくは０．５〜６重量％である。
【００１３】
Ｂ2Ｏ3も同様にガラスにおいて網目形成成分酸化物として、またガラスの溶融性や粘性流動の温度低下に効果的な成分であり、１８重量％以上を必要とする。しかしながら３０重量％を上回ると、屈折率が低下し、本発明の目的とする高屈折率ガラスが得られない。したがって、Ｂ2Ｏ3の含有量を１８〜３０重量％に限定した。より好ましくは２０〜３０重量％である。
【００１４】
また、ＳｉＯ2とＢ2Ｏ3の合計含有量が２３重量％を下回ると、結晶化傾向が強くなり安定に製造可能なガラスが得られない。一方３５重量％を上回ると、屈折率が低下し、本発明の目的とする高屈折ガラスが得られない。したがってＳｉＯ2とＢ2Ｏ3の合計含有量を２３〜３０重量％に限定した。
【００１５】
ＺｎＯはガラスを高屈折、低分散（屈折率の波長依存性が小さい）にし、かつ耐失透性の良化、粘性流動の温度を低下させる効果を有する必須成分である。このＺｎＯを添加することでＴｇを低下させることができる。しかし、２重量％を下回ると、失透性が増加し、かつ溶解性も悪化させる。また、１０重量％を上回ると分散を大きくし、本発明の目的とする低分散ガラスが得られない。したがってＺｎＯの含有量を２〜１０重量％に限定したが、好ましくは２〜８重量％である。
【００１６】
Ｌａ2Ｏ3は高屈折低分散ガラスを得るために必須の成分であり、その含有量は３０〜５０重量％を必要とする。しかしながら、３０重量％を下回ると屈折率および低分散性ともに低下する。また５０重量％を上回ると、失透性が増加し、ガラスを安定に生産することができない。したがってＬａ2Ｏ3の含有量を３０〜５０重量％に限定した。Ｌａ2Ｏ3の含有量の好ましい範囲は３０重量％以上４５重量％未満であり、より好まし範囲は３０〜４３重量％である。
【００１７】
Ｇｄ2Ｏ3はＬａ2Ｏ3との置換により２０重量％まで添加することが可能であるが、その含有量が２０重量％を越えると、耐失透性が悪化し、安定生産可能なガラスが得られない。したがってＧｄ2Ｏ3の含有量を０〜２０重量％に限定したが、好ましくは１〜１５重量％である。
【００１８】
Ｙ2Ｏ3もまたＬａ2Ｏ3との置換により０〜２０重量％添加させることができる。その含有量が２０重量％を上回ると、耐失透性が悪化し、安定生産可能なガラスが得られない。したがってＹ2Ｏ3の含有量を０〜２０重量％に限定したが、好ましくは０〜１０重量％である。
【００１９】
Ｌａ2Ｏ3とＧｄ2Ｏ3、Ｙ2Ｏ3はいずれも光学的特性に対しては、類似する効果を有している。したがってこれらの成分の合計含有量が４５重量％を下回ると本発明の目的とする高屈折、低分散性が得られない。しかしながら、これらの合計含有量が６０重量％を上回ると、耐失透性が低下し、安定に生産可能なガラスが得られない。したがって、Ｌａ2Ｏ3とＧｄ2Ｏ3とＹ2Ｏ3との合計含有量は４５〜６０重量％に限定した。
【００２０】
ＺｒＯ2は高屈折率をもたらす成分であり、かつ少量の添加で耐失透性を改善させる効果がある。このため３重量％以上の添加が必要である。しかしながら８重量％を上回ると逆に耐失透性が悪化し、Ｔｇの温度上昇が大きく、溶解性をも悪化させる。したがってＺｒＯ2の含有量を３〜８重量％に限定したが、好ましくは４〜７重量％である。
【００２１】
Ｎｂ2Ｏ5は高屈折率をもたらす成分であり、Ｔａ2Ｏ5と類似した性質を有しており、３〜１２重量％添加が可能である。３重量％を下回ると、耐失透性を悪化させ、屈折率を低下させ、一方１２重量％を越えると、分散が大きくなり、本発明の目的とする高屈折低分散のガラスが得られない。したがってＮｂ2Ｏ5の含有量を３〜１２重量％に限定したが、好ましくは４〜１０重量％である。
【００２２】
上記成分（ＳｉＯ2，Ｂ2Ｏ3，ＺｎＯ，Ｌａ2Ｏ3，Ｇｄ2Ｏ3，Ｙ2Ｏ3，ＺｒＯ2，Ｎｂ2Ｏ5）の合計含有量が９５重量％を下回ると、本発明の目的とする光学特性、粘性流動の温度低下及び耐失透性のいずれもを満たすガラスが得られない。したがって、これらの合計含有量を９５重量％以上に限定した。
【００２３】
本発明の光学ガラスにおいては、所望により、前記以外の成分を以下に示すように含有させることができる。
Ａｌ2Ｏ3は少量の添加で光学特性（νｄ，ｎｄ）の調整を行うことができるが、２重量％を越えると屈折率が低下し、溶解性も悪化する。したがって、Ａｌ2Ｏ3を０〜２重量％の範囲で含有させることができる。
【００２４】
ＢａＯ，ＳｒＯ，ＣａＯは少量の添加で光学特性の調整を可能とし、またガラス原料として炭酸塩、硝酸塩を用いることにより脱泡を促進する効果があるが、これらの合計量が５重量％を上回ると耐失透性が低下し、安定生産可能なガラスが得られない。したがって、ＢａＯ，ＳｒＯ，ＣａＯは、合計量として０〜５重量％の範囲で含有させることができる。なお、上記効果をより良く発揮させるには、ＣａＯを０〜３重量％の範囲で含有させるのが好ましい。
【００２５】
ＴｉＯ2は少量の添加で光学特性の調整を行うことができるが、３重量％を越えると分散が大きくなり、短波長域の吸収が強まり、着色を生じる傾向が強く、透過率を低下させる。したがって、ＴｉＯ2を０〜３重量％の範囲で含有させることができる。
【００２６】
ＷＯ3は少量の添加で光学特性の調整を行うことができるが、５重量％を越えると分散が大きくなり、透過率も低下する。したがって、ＷＯ3を０〜５重量％の範囲で含有させることができる。ＷＯ3の含有量のより好ましい範囲は０〜０．４重量％である。この範囲にすることにより、高い屈折率［ｎｄ］を得ることが容易になるとともに、ガラスの着色防止が容易になる。前記効果を得るためにはＷＯ3を含まないことがさらに好ましい。
【００２７】
Ｂｉ2Ｏ3は少量の添加で光学特性の調整を行うことができるが、３重量％を越えると分散が大きくなり、透過率も低下する。したがってＢｉ2Ｏ3を０〜３重量％の範囲で含有させることができる。
【００２８】
Ｙｂ2Ｏ3は少量の添加で光学特性の調整を行うことができるが、高価な原料であるため、Ｙｂ2Ｏ3の含有量は０〜３重量％の範囲がよい。
【００２９】
Ｌｉ2Ｏは少量の添加で光学特性を調整することができるが、２重量％を越えると耐失透性が低下し、屈折率も減少させる。したがってＬｉ2Ｏを０〜２重量％の範囲で含有させることができる。
さらに、上記成分以外に一般的に清澄剤として用いられているＳｂ2Ｏ3，ＳｎＯ2等の１重量％までの添加は、特性に大きく影響を与えることはない。
【００３０】
このように、本発明の光学ガラスにおいては、重量％でＡｌ2Ｏ3を０〜２％、ＢａＯとＳｒＯとＣａＯを合計量で０〜５％、ＴｉＯ2を０〜３％、ＷＯ3を０〜５％、Ｂｉ2Ｏ3を０〜３％、Ｙｂ2Ｏ3を０〜３％、Ｌｉ2Ｏを０〜２％、Ｓｂ2Ｏ3を０〜１％、ＳｎＯを０〜１％の範囲で上記各成分の合計含有量が５％以下となるように加えることができる。そして、ＢａＯとＳｒＯとＣａＯの合計量０〜５％のうち、ＣａＯの量を０〜３％に抑えることが好ましい。
ただし、環境上の理由からＰｂＯ、ＴｈＯ2などの放射性物質を含まないことが望ましく、屈折率［ｎｄ］を低下させるという理由からフッ素を含まないことがより好ましい。
【００３１】
上記組成範囲の中でも、重量％表示で、ＳｉＯ2  ０．５〜６％、Ｂ2Ｏ3  ２０〜３０％、ＺｎＯ  ２〜８％、Ｌａ2Ｏ3  ３０〜５０％、Ｇｄ2Ｏ3  １〜１５％、Ｙ2Ｏ3  ０〜１０％、ＺｒＯ2  ４〜７％、Ｎｂ2Ｏ5  ４〜１０％およびＳｂ2Ｏ3  ０〜１％を含むと共に、上記各成分の合計含有量が９８％以上であるものがより好ましく、上記各成分の合計含有量が９９％以上のものがさらに好ましく、上記各成分の合計含有量が１００％であるものが特に好ましい。
また、上記いずれの組成範囲においても、Ｌａ2Ｏ3の含有量を３０重量％以上４５重量％未満とすることが好ましく、３０〜４３重量％とすることがさらに好ましい。
【００３２】
また、高い屈折率［ｎｄ］が容易に得られること、ガラスの着色防止が容易になることから、上記いずれの組成範囲においても、ＷＯ3の含有量を０〜０．４重量％とすることが好ましく、ＷＯ3を含まないことがより好ましい。
また、ガラス転移温度［Ｔｇ］の低減、ガラス原料コストの低減などの面からＴａ2Ｏ5を実質上含まないことが望ましい。ここでＴａ2Ｏ5を実質上含まないとは、不純物レベルとしてＴａ2Ｏ5を含むことまでは排除しない。
【００３３】
なお、本発明によれば、可視光領域中の波長４２５ｎｍ以上において、透過率（両面が光学研磨された厚み１０ｍｍのガラスにおける値）が８０％以上の光学ガラスを得ることができる。このように可視光領域において無色透明な光学ガラスが得られる。上記透過率が８０％となる短波長端と５％となる短波長端をλ８０／５と表すと、最も可視光域における透過率が低いものでも、λ８０／５は４２５／３２９（上記透過率８０％となる波長が４２５ｎｍであり、５％となる波長が３２９ｎｍである）となる。概ね、本発明の光学ガラスではλ８０／５は、４１０〜４２０／３１５〜３２５である。
【００３４】
さらに、上記組成において、Ｔａ2Ｏ5を含まなくてもＬａ2Ｏ3とＧｄ2Ｏ3とＹ2Ｏ3の合計含有量とＺｎＯの含有量の割合を、重量比で９．５：１〜２５：１の範囲に、かつＺｎＯの含有量とＮｂ2Ｏ5の含有量の割合を、重量比で１：１．３０〜１：４．２の範囲にすることにより、νｄが４２．０〜４４．０の範囲にあり、かつｎｄが１．８２０〜１．８５０の範囲にある光学恒数を有する光学ガラスを得ることができる。すなわち、νｄおよびｎｄは、図２におけるνｄをＸ軸、ｎｄをＹ軸とするＸ−Ｙ座標において、Ａ′点（４４．０，１．８２０）、Ｂ′点（４４．０，１．８５０）、Ｃ′点（４２．０，１．８５０）、Ｄ′点（４２．０，１．８２０）およびＡ′点の各点を上記の順序で結んだ線で囲まれる領域内（ただし、境界も含む。）に存在する。
【００３５】
上記組成によって、製造面で必要なガラスの諸特性を得ることもできる。
まず、上記光学ガラスは、液相温度を１２００℃以下に、かつ液相温度における粘度を３ｄＰａ・ｓ以上とすることができる。この特性によれば、耐失透性に優れた光学ガラスが得られる。また、溶融ガラスをキャスト成形して上記光学ガラスが得られるガラス成形体を作製する場合、キャスト時のガラスの温度は液相温度あるいは液相温度よりも少し高い温度とする。したがって、液相温度におけるガラスの粘度が３ｄＰａ・ｓ以上である上記光学ガラスによれば、キャスト時にガラスが適正な粘性範囲を有しているので、良好なキャスト成形を行うことができる。
【００３６】
キャスト成形方法としては、上記光学ガラスが得られる溶融ガラスを流出パイプより鋳型中にキャストし、板状ガラスを成形する方法を例示することができる。この鋳型は底面とこの底面を挟んで対向する一対の側壁を備えている。鋳型底面の中央に連続供給される溶融ガラスを、側壁間に沿って移動させて、成形、冷却し、一定の幅と厚みを有する板状ガラスを成形する。このような成形法では、キャスト時のガラスの粘性が低すぎると、キャスト成形は困難になってしまう。
【００３７】
キャスト成形によって得られた板状ガラスは、個々の重量がほぼ等しくなるように複数個のカットピースに切断される。カットピースにはバレル研磨が施され、プレス成形用素材となる。
【００３８】
このようにして得られた本発明の光学ガラスからなるプレス成形用素材は、大気中で加熱され、塑性変形可能な状態でプレス成形型により加圧成形される。プレス成形型の成形面形状は、目的とする光学部品、例えばレンズの形状に近似する成形品が得られるようにする。
【００３９】
このようにして得られた本発明の光学ガラスからなるプレス成形品は、該光学ガラスのガラス転移温度［Ｔｇ］を６７０℃以下にすることができるので、比較的低温におけるアニールが可能になる。アニール温度はガラスの転移温度［Ｔｇ］付近で行われる。そのため、アニール用の熱処理炉への負荷が低減され、熱処理炉の寿命を延ばすことができ、また熱処理炉の長期運転も可能になる。さらに、熱処理炉における消費エネルギーも低減できるので、環境への負荷、コストなどの低減も可能になる。
【００４０】
アニールされたガラス成形品には、研削、研磨加工が施されれて、光学部品に仕上げられる。このようにして得られる本発明の光学ガラスからなる光学部品には、各種光学レンズ、光学機器用基板、回折格子、プリズムなどがある。得られた光学部品は高屈折低分散特性を有することにより、様々な優れた性能を示すとともに、Ｔａ2Ｏ5を実質上含まないので、Ｔａ2Ｏ5を主成分として含む従来のガラスからなる光学部品よりも低価格で提供することができる。
【００４１】
【実施例】
次に、本発明を実施例により、さらに詳細に説明するが、本発明は、これらの例によってなんら限定されるものではない。
【００４２】
実施例１〜１３、比較例１〜３
それぞれのガラス成分に対応する酸化物、炭酸塩、硫酸塩、硝酸塩、水酸化物などをガラス原料として用い、表１〜表４に示す組成のガラス１００ｇが得られるように白金るつぼに入れ、１３２０℃に設定された炉内で溶融し、攪拌、清澄後、鉄製枠に流し込み、Ｔｇ付近の温度で２時間保持後徐冷して光学ガラスを作製した。
【００４３】
このようにして得られた光学ガラスの光学恒数［屈折率［ｎｄ］、アッベ数［νｄ］］およびその他物性を以下のようにして測定し、その結果を表１〜表４に示した。
（１）屈折率［ｎｄ］、アッベ数［νｄ］
１時間当たり、３０℃の降温速度で冷却して得られた光学ガラスについて測定した。
（２）液相温度［ＬＴ］
１ｍｍの孔のあいた板状の白金に、ガラスサンプルを並べ、温度勾配が精密に制御された傾斜炉に３０分間静置し、室温まで冷却後、ガラス内部を１００倍の顕微鏡で観察し、結晶の有無から測定した。
（３）液相温度での粘度
上記（２）と同様にして得られたガラスを、回転法粘度計を用いて作成した粘度曲線より求めた。
（４）ガラス転移温度［Ｔｇ］
熱機械分析装置を用いて、４℃／分の昇温速度で測定した。
【００４４】
【表１】
0004017832.tif 000002
【００４５】
【表２】
0004017832.tif 000003
【００４６】
【表３】
0004017832.tif 000004
【００４７】
【表４】
0004017832.tif 000005
【００４８】
実施例で示される本発明のガラスでは、光学恒数［アッベ数［νｄ］、屈折率［ｎｄ］］が、図１におけるＡ点（４４．５，１．７９５）→Ｂ点（４４．５，１．８５０）→Ｃ点（４１．０，１．８５０）→Ｄ点（４１．０，１．８３０）→Ａ点（４４．５，１．７９５）によって囲まれる領域内（ただし境界も含む）にあること、ガラス転移温度［Ｔｇ］が６３０〜６７０℃であり、液相温度［ＬＴ］におけるガラスの粘度が３〜１３ｄＰａ・ｓ、液相温度が１０００〜１２００℃であることが分かる。また、各実施例のガラスはいずれもλ８０／５が４２５以下／３２９以下と、着色は見られず、透明なものであった。
【００４９】
一方、比較例１はＳｉＯ2＋Ｂ2Ｏ3の合計含有量が２３重量％未満であり、本発明で目的とするガラスが得られない。また、比較例２はＬａ2Ｏ3＋Ｇｄ2Ｏ3＋Ｙ2Ｏ3の合計含有量が４５重量％を下回っており、本発明の目的とする屈折率からはずれている。比較例３はＴａ2Ｏ5を含む例であるが、Ｔｇが６８７℃であり、本発明の目的とするガラスが得られないことが分かる。
【００５０】
さらに各実施例の光学ガラスが得られる溶融ガラスを用いて、キャスト成形を行い、板状ガラスを作製し、これを切断してカットピースを得ることもできる。これらのカットピースはほぼ等しい重量を有しており、バレル研磨を施こし、プレス成形用素材とすることができる。バレル研磨により、さらに重量精度を向上するとともに、カットピースのエッジや角を丸めることができる。プレス成形用素材は大気中において再加熱され、塑性変形可能な粘性としてから、上型および下型よりなるプレス成形型を用いてプレス成形を行い、レンズの形状に近似するガラス成形品を得る。得られた成形品に研削、研磨加工を施すことによって、レンズが得られる。成形型の成形面の形状、プレス成形用素材の大きさなどを適宜選定することにより、凸レンズ、凹レンズ、メニスカスレンズなど各種レンズを作製することができる。また、本実施例ではレンズを例に説明したが、その他の光学部品、例えば、光学機器用基板やプリズムなども作製することもできる。
【００５１】
【発明の効果】
本発明によれば、価格変動が激しいタンタルを実質上含むことなく、高屈折低分散の光学特性を有する光学ガラスおよびこの光学ガラスからなる光学部品を安定して提供することができる。
また、本発明の光学ガラスは、従来に比べガラス転移温度［Ｔｇ］を低下させることで、特別高い温度でアニールや再加熱プレスをする必要がなくなり、安定生産が可能となる。さらに、液相温度が１２００℃以下と低く、耐失透性を有する上、液相温度におけるガラス粘度が３ｄＰａ・ｓ以上であるので、キャスト成形などにより、溶融ガラスからガラス成形体を作製することができる。
【図面の簡単な説明】
【図１】本発明の光学ガラスにおいて、アッベ数［νｄ］をＸ軸、屈折率［ｎｄ］をＹ軸とするＸ−Ｙ座標における光学恒数［νｄ、ｎｄ］の領域を示す図である。
【図２】本発明の光学ガラスにおいて、アッベ数［νｄ］をＸ軸、屈折率［ｎｄ］をＹ軸とするＸ−Ｙ座標における光学恒数［νｄ、ｎｄ］の好ましい領域を示す図である。
【図１】
0004017832.tif 000006
【図２】
0004017832.tif 000007